(57)【要約】【課題】            従来のシリカ系の２相共連続構造体は、貫通孔に基づく空気層を有することから、機械的強度が必ずしも十分とはいえない場合があることが判明した。その結果、シリカ系の２相共連続構造体は、その応用分野が機械的な強度が要求されていない分野に限られる傾向にある。そこで、本発明は、機械的強度に優れるシリカ系の２相共連続構造体を提供することを目的とする。【解決手段】        シリカおよび有機高分子を含む複合相と空気相とを有する２相共連続型シリカ−有機高分子複合構造体であって、前記有機高分子が、前記シリカの表面の少なくとも一部に層状に配置される、２相共連続型シリカ−有機高分子複合構造体。【選択図】          図１
2016121042.tif 000002
【特許請求の範囲】
【請求項１】
シリカおよび有機高分子を含む複合相と空気相とを有する２相共連続型シリカ−有機高分子複合構造体であって、
前記有機高分子が、前記シリカの表面の少なくとも一部に層状に配置される、２相共連続型シリカ−有機高分子複合構造体。
【請求項２】
前記シリカが、Ｑ４構造を有するケイ素からなる、請求項１に記載の２相共連続型シリカ−有機高分子複合構造体。
【請求項３】
前記複合相が、さらにモリブデンを含む、請求項１または２に記載の２相共連続型シリカ−有機高分子複合構造体。
【請求項４】
請求項１〜３のいずれか１項に記載の２層共連続型シリカ−有機高分子複合構造体のシリカを除去して得られる、２層共連続型有機高分子構造体。
【請求項５】
シリコン化合物をモリブデン化合物存在下で焼成して２相共連続型シリカ構造体を得る工程（１）と、
前記２相共連続型シリカ構造体表面の少なくとも一部に有機高分子層を形成する工程（２）と、
を含む、２相共連続型シリカ−有機高分子複合構造体の製造方法。
【請求項６】
請求項５に記載の方法で得られた２層共連続型シリカ−有機高分子複合構造体からシリカを除去する工程（３）を含む、２層共連続型有機高分子構造体の製造方法。
【発明の詳細な説明】
【技術分野】
【０００１】
本発明は、２相共連続型シリカ−有機高分子複合構造体および２相共連続型有機高分子構造体、並びにこれらの製造方法に関する。
【背景技術】
【０００２】
マクロポーラス材料やメソポーラス材料といった多孔質材料には多くの用途があり、吸着材、分離材、触媒担体、樹脂フィラー、電池の電極材料や固体電解質などの幅広い工業領域で利用されている。
【０００３】
近年、三次元ネットワークの骨格と空洞トンネル（貫通孔）とを有し、基質材と空気との２相が互いに連続相となる２相共連続構造体が、物質の拡散、輸送に優れる、細孔内の化学修飾が容易である等の観点から次世代型多孔質材料として注目され、高機能材料への応用が期待されている。
【０００４】
例えば、特許文献１には、シリカ系の２相共連続構造体として、ヒドリドシリカにより構成された骨格と、前記骨格との共連続構造を示すマクロ孔とを有し、前記骨格に当該骨格の表面に開口を有するメソ孔が形成されていることで、前記メソ孔およびマクロ孔の階層的な多孔構造を有し、前記骨格の表面および前記メソ孔の内部に、Ｓｉ−Ｈ結合に基づく水素サイトが分布したマクロ多孔性モノリスに係る発明が記載されている。特許文献１には、上記マクロ多孔性モノリスによれば、例えば、圧力損失の上昇を抑制しつつ、高い分離能が確保されたクロマトグラフィー用分離カラムが実現する等の多孔性モノリスとして各種の用途に望まれる特性を実現できることが記載されている。
【先行技術文献】
【特許文献】
【０００５】
【特許文献１】特開２０１４−１４８４５６号公報
【発明の概要】
【発明が解決しようとする課題】
【０００６】
しかしながら、特許文献１に記載の多孔性モノリスをはじめとする従来のシリカ系の２相共連続構造体は、貫通孔に基づく空気相を有することから、機械的強度が必ずしも十分とはいえない場合があることが判明した。その結果、シリカ系の２相共連続構造体は、その応用分野が機械的な強度が要求されていない分野に限られる傾向にある。
【０００７】
そこで、本発明は、機械的強度に優れるシリカ系の２相共連続構造体を提供することを目的とする。
【課題を解決するための手段】
【０００８】
本発明者らは、上記課題を解決すべく、鋭意研究を行った。その結果、シリカ系の２相共連続型構造体を構成するシリカ表面に有機高分子を含む層を形成することで上記課題が解決されうることを見出し、本発明を完成させるに至った。
【０００９】
すなわち、本発明は、シリカおよび有機高分子を含む複合相と空気相とを有する２相共連続型シリカ−有機高分子複合構造体であって、前記有機高分子が、前記シリカの表面の少なくとも一部に層状に配置される、２相共連続型シリカ−有機高分子複合構造体に関する。
【発明の効果】
【００１０】
本発明によれば、機械的強度に優れる２相共連続型シリカ−有機高分子複合構造体を得ることができる。
【図面の簡単な説明】
【００１１】
【図１】実施例１で得た２相共連続型シリカ構造体の走査型電子顕微鏡写真（ａ，ｂ）である。
【図２Ａ】実施例１で得た２相共連続型シリカ−有機高分子複合構造体の走査型電子顕微鏡の写真（ａ，ｂ）である。
【図２Ｂ】実施例１で得た２相共連続型シリカ−有機高分子複合構造体の走査型電子顕微鏡の写真（ｃ）である。
【図３】機械物性をテストした後の２相共連続型シリカ−有機高分子複合構造体の走査型電子顕微鏡の写真（ａ）および２相共連続型シリカ構造体の走査型電子顕微鏡写真（ｂ）である。
【図４Ａ】実施例２で得た２相共連続型有機高分子構造体の走査型電子顕微鏡写真（ａ，ｂ）である。
【図４Ｂ】実施例２で得た２相共連続型有機高分子構造体の走査型電子顕微鏡写真（ｃ，ｄ）である。
【発明を実施するための形態】
【００１２】
以下、本発明を実施するための形態について詳細に説明する。
【００１３】
＜２相共連続型シリカ−有機高分子複合構造体＞
２相共連続型シリカ−有機高分子複合構造体は、シリカおよび有機高分子を含む複合相と空気相とを有する。この際、前記有機高分子が、前記シリカの表面の少なくとも一部に層状に配置されることを特徴とする。
【００１４】
２相共連続型シリカ−有機高分子複合構造体の比表面積は、０．０１〜１００ｍ２／ｇであることが好ましく、０．０１〜５０ｍ２／ｇであることがより好ましい。２相共連続型シリカ−有機高分子複合構造体の比表面積が０．０１ｍ２／ｇ以上であると、好適な空気相を有しうることから好ましい。一方、２相共連続型シリカ−有機高分子複合構造体の比表面積が１００ｍ２／ｇ以下であると、機械的強度に優れることから好ましい。なお、本明細書において、「比表面積」の値は、ＢＥＴ法により測定された値を採用するものとする。
【００１５】
［複合相］
複合相は、シリカおよび有機高分子を含む。
【００１６】
（シリカ）
シリカとしては、２相共連続型構造を有するものであれば特に制限されず、公知のものが使用されうる。ただし、「シリカ」は、２相共連続型構造を有することから、その構造中に少なくとも１つのシロキサン構造「−Ｓｉ−Ｏ−Ｓｉ−」を有する。
【００１７】
シリカの具体例としては、１つの酸素原子および３つの水酸基が結合したケイ素原子（Ｑ１構造）から構成されるシリカ、２つの酸素原子および２つの水酸基が結合したケイ素原子（Ｑ２構造）から構成されるシリカ、３つの酸素原子および１つの水酸基が結合したケイ素原子（Ｑ３構造）から構成されるシリカ、４つの酸素原子が結合したケイ素原子（Ｑ４構造）から構成されるシリカ、およびこれらの組み合わせからなるシリカ（例えば、Ｑ３構造のケイ素原子およびＱ４構造のケイ素原子から構成されるシリカ等）、並びにこれらの誘導体が挙げられる。
【００１８】
シリカの誘導体としては、特に制限されないが、Ｑ１構造のケイ素原子、Ｑ２構造のケイ素原子、Ｑ３構造のケイ素原子が有するシラノール基の少なくとも１つを修飾基で修飾したシリカ誘導体が挙げられる。
【００１９】
前記修飾基としては、特に制限されないが、メチル基、ジメチル基、トリメチル基、エチル基、プロピル基、ヘキシル基、オクチル基、デシル基、オクタデシル基、トリフルオロプロピル基、ビニル基、３−グリシトキシプロピル基、３−アミノプロピル、３−メルカプトプロピル、フェニル基、３−メタクリルオキシプロピル、アセチル基、等が挙げられる。これらのうち、修飾基は、ヘキシル基、オクチル基、デシル基、オクタデシル基、トリフルオロプロピル基、ビニル基であることが好ましく、ヘキシル基、オクチル基、デシル基であることがより好ましい。なお、上記修飾基は、単独で用いても、２種以上を組み合わせて用いてもよい。
【００２０】
上述のシリカのうち、後述する有機高分子をシリカ表面に容易に配置できる観点から、Ｑ４構造のケイ素原子を含むシリカ、シリカ誘導体であることが好ましく、実質的にＱ４構造のケイ素原子からなるシリカであることがより好ましく、Ｑ４構造のケイ素原子からなるシリカであることがさらに好ましい。
【００２１】
上述のシリカは、複合相中に単独で含まれていてもよいし、２種以上が含まれていてもよい。
【００２２】
なお、シリカを構成するケイ素原子の構造は、２９Ｓｉ−ＣＰ／ＭＡＳ  ＮＭＲ測定により確認することができる。
【００２３】
シリカ中のシラノール基の含有率は、シリカに対して、２０ｍｏｌ％以下であることが好ましく、５ｍｏｌ％以下であることがより好ましい。シリカ中のシラノール基の含有率が２０ｍｏｌ％以下であると、水蒸気の吸着が非常に低く、後述する有機高分子がシリカ表面に容易に配置できることから好ましい。なお、本明細書において、「シリカ中のシラノール基の含有率」の値は、２９Ｓｉ−ＣＰ／ＭＡＳ  ＮＭＲ測定で得られるＱ４と、Ｑ３およびＱ２との比率により計算された値を採用するものとする。本明細書では、「シリカ中のシラノール基の含有率」が５ｍｏｌ％以下のシリカを、「実質的にＱ４構造のケイ素からなるシリカ」とも称することがある。
【００２４】
シリカの形状は、２相共連続型構造を有するものであれば特に制限されない。シリカは、通常、三次元ネットワークの形状を有する。
【００２５】
前記三次元ネットワークを構成するシリカ骨格の厚みは、５〜１０００ｎｍであることが好ましく、３０〜５００ｎｍであることがより好ましい。シリカ骨格の厚みが５ｎｍ以上であると、２相共連続型シリカ−有機高分子複合構造体の機械的強度に優れることから好ましい。一方、シリカ骨格の厚みが１０００ｎｍ以下であると、好適な空気相が得られうることから好ましい。なお、本明細書において、「シリカ骨格の厚み」は、シリカ骨格の垂直断面のうち最も長い径を意味し、その値は走査型電子顕微鏡（ＳＥＭ）または透過型電子顕微鏡（ＴＥＭ）を用いて測定された値を採用するものとする。
【００２６】
シリカの比表面積は、０．０１〜１００ｍ２／ｇであることが好ましく、０．０１〜５０ｍ２／ｇであることがより好ましい。シリカの比表面積が０．０１ｍ２／ｇ以上であると、好適な空気相が得られうることから好ましい。一方、シリカの比表面積が１００ｍ２／ｇ以下であると、２相共連続型シリカ−有機高分子複合構造体の機械的強度に優れることから好ましい。
【００２７】
（有機高分子）
有機高分子は、上述のシリカ表面の少なくとも一部に層状に配置される。これにより、２相共連続型シリカ−有機高分子複合構造体は優れた機械的強度を有する。
【００２８】
用いられうる有機高分子としては、特に制限されないが、熱可塑性樹脂および熱硬化性樹脂が挙げられる。
【００２９】
前記熱可塑性樹脂としては、特に制限されないが、ポリメタクリル酸メチル樹脂、ポリエチレン樹脂、ポリプロピレン樹脂、ポリ酢酸ビニル樹脂、エチレン−プロピレン共重合体、エチレン−酢酸ビニル共重合体、ポリ塩化ビニル樹脂、ポリスチレン樹脂、ポリアクリロニトリル樹脂、ポリアミド樹脂、ポリカーボネート樹脂、ポリアセタール樹脂、ポリエチレンテレフタレート樹脂、ポリフェニレンオキシド樹脂、ポリフェニレンスルフィド樹脂、ポリスルホン樹脂、ポリエーテルスルホン樹脂、ポリエーテルエーテルケトン樹脂、ポリアリルスルホン樹脂、熱可塑性ポリイミド樹脂、熱可塑性ウレタン樹脂、ポリアミノビスマレイミド樹脂、ポリアミドイミド樹脂、ポリエーテルイミド樹脂、ビスマレイミドトリアジン樹脂、ポリメチルペンテン樹脂、フッ化樹脂、液晶ポリマー、オレフィン−ビニルアルコール共重合体、アイオノマー樹脂、ポリアリレート樹脂、アクリロニトリル−エチレン−スチレン共重合体、アクリロニトリル−ブタジエン−スチレン共重合体、アクリロニトリル−スチレン共重合体等が挙げられる。
【００３０】
前記熱硬化性樹脂としては、特に制限されないが、フェノールノボラック樹脂、クレゾールノボラック樹脂等のノボラック型フェノール樹脂、未変性のレゾールフェノール樹脂、桐油、アマニ油、クルミ油等で変性した油変性レゾールフェノール樹脂等のレゾール型フェノール樹脂等のフェノール樹脂；ビスフェノールＡエポキシ樹脂、ビスフェノールＦエポキシ樹脂等のビスフェノール型エポキシ樹脂；脂肪鎖変性ビスフェノール型エポキシ樹脂、ノボラックエポキシ樹脂、クレゾールノボラックエポキシ樹脂等のノボラック型エポキシ樹脂；ビフェニル型エポキシ樹脂、ポリアルキレングルコール型エポキシ樹脂等のエポキシ樹脂；ユリア（尿素）樹脂、メラミン樹脂等のトリアジン環を有する樹脂；不飽和ポリエステル樹脂；ビスマレイミド樹脂；ポリウレタン樹脂；ジアリルフタレート樹脂；シリコーン樹脂；ベンゾオキサジン環を有する樹脂；シアネートエステル樹脂等が挙げられる。
【００３１】
上述の有機高分子のうち、シリカ表面に容易に有機高分子の層を形成することができる観点から、ポリメタクリル酸メチル樹脂、エチレン−酢酸ビニル共重合体、ポリスチレン樹脂、ポリアクリロニトリル樹脂、ポリアミド樹脂、ポリカーボネート樹脂、フェノールノボラック樹脂、クレゾールノボラック樹脂等のノボラック型フェノール樹脂を用いることが好ましく、ポリメタクリル酸メチル樹脂、ポリアクリロニトリル樹脂、フェノールノボラック樹脂を用いることがより好ましい。
【００３２】
なお、上述の有機高分子は単独で用いても、２種以上を組み合わせて用いてもよい。
【００３３】
（有機高分子層）
上述の有機高分子は、シリカ表面の少なくとも一部に層状に配置され、有機高分子層を構成する。この際、「シリカ表面の少なくとも一部」とは、有機高分子層が、シリカの外表面全体の５０％以上、好ましくは７０％以上、より好ましくは９０以上％を占めることを意味する。有機高分子層が２以上ある場合には、これらの有機高分子層のシリカを占める面積の総和が上記範囲にあればよい。
【００３４】
前記有機高分子層は、上述の有機高分子を含む。その他必要に応じて、硬化剤、酸化防止剤、難燃剤、光安定剤、紫外線吸収剤、無機フィラー、着色剤等を含んでいてもよい。
【００３５】
なお、前記硬化剤は、通常、有機高分子として熱硬化性樹脂を用いた場合に有機高分子層に含まれうる。
【００３６】
使用されうる硬化剤としては、特に制限はなく、アミン系化合物、アミド系化合物、酸無水物系化合物、フェノ−ル系化合物が挙げられる。
【００３７】
有機高分子層の膜厚は、２〜２００ｎｍであることが好ましく、１０〜１００ｎｍであることがより好ましい。有機高分子層が２ｎｍ以上であると、２相共連続型シリカ−有機高分子複合構造体の機械的強度に優れることから好ましい。一方、有機高分子層が２００ｎｍ以下であると、好適な空気相が得られうることから好ましい。なお、有機高分子層は、積層されたものであってもよい。この場合の有機高分子層の膜厚は、積層された有機高分子層の膜厚の和を意味するものとする。
【００３８】
（モリブデン）
２相共連続型シリカ−有機高分子複合構造体の複合相のシリカは、モリブデンを含んでいてもよい。
【００３９】
当該モリブデンとしては、モリブデン金属の他、三酸化モリブデン、後述するモリブデン化合物の部分還元体等が含まれる。
【００４０】
モリブデンの含有形態は、特に制限されず、シリカの表面に付着する形態で含まれていても、シリカの構造のシリコンの一部に置換された形態で含まれていてもよいし、これらの組み合わせであってもよい。
【００４１】
２相共連続型シリカ−有機高分子複合構造体中のシリカ中のモリブデンの含有量は、シリカの製造条件によっても異なるが、通常、２相共連続型シリカ−有機高分子複合構造体の質量に対して、５質量％以下であることが好ましく、１〜０．００１質量％であることがより好ましい。モリブデンの含有量が５質量％以下であると、シリカのＱ４結合率が向上することから好ましい。
【００４２】
［空気相］
空気相は、上記三次元ネットワーク骨格を有する複合相の貫通孔からなる相である。したがって、空気相は、複合相と互いに連続相を形成し、得られるシリカ−有機高分子複合構造体は、２相共連続構造体となる。
【００４３】
空気相の直径は、１０〜１０００ｎｍであることが好ましく、５０〜１０００ｎｍであることがより好ましい。空気相の直径が１０ｎｍ以上であると、例えば、分離材として好適に使用できることから好ましい。一方、空気相の直径が１０００ｎｍ以下であると、２相共連続型シリカ−有機高分子複合構造体の機械的強度に優れることから好ましい。なお、本明細書において、「空気相の直径」とは構造体の断面においてネットワーク骨格と骨格との間のスペースの径を意味し、その値は構造体断面の走査型電子顕微鏡（ＳＥＭ）の画像より計測された値を採用するものとする。
【００４４】
＜２相共連続型有機高分子構造体＞
本発明の一形態によれば、２相共連続型有機高分子構造体が提供される。当該２相共連続型有機高分子構造体は、上述の２相共連続型シリカ−有機高分子複合構造体のシリカを除去して得ることができる。
【００４５】
この際、２相共連続型有機高分子構造体の構造は、そのもととなる２相共連続型シリカ−有機高分子複合構造体の構造が反映されたものとなり、一義的に規定することは困難である。例えば、一実施形態において、２相共連続型シリカ−有機高分子複合構造体のシリカ表面の一部において、シリカ骨格の外周面すべてを有機高分子層が被覆している場合には、シリカを除去して得られる２相共連続型有機高分子構造体は、中空構造の有機高分子構造体を含むこととなる。また、別の一実施形態において、シリカ表面の一部において、例えば、シリカ骨格の外周面の一部を有機高分子層が被覆している場合（外周面の一部が被覆され、対向面は被覆されていない等の場合）には、シリカを除去して得られる２相共連続型有機高分子構造体は、椀状構造の有機高分子構造体を含むこととなる。
【００４６】
上述のように、２相共連続型有機高分子構造体は多様な構造をとりうるが、このうち、２相共連続型有機高分子構造体は、中空構造の有機高分子構造体を含むことが好ましく、中空構造の有機高分子構造体からなることがより好ましい。かような構造を有する場合には、２相共連続型有機高分子構造体は、中空構造に由来する空気相をさらに有することとなり、例えば、物質拡散特性、輸送特性に優れる等の機能を有しうる。
【００４７】
２相共連続型有機高分子構造体の膜厚は、２〜２００ｎｍであることが好ましく、１０〜１００ｎｍであることがより好ましい。２相共連続型有機高分子構造体の膜厚が２ｎｍ以上であると、２相共連続型有機高分子構造体の機械的強度が優れることから好ましい。一方、２相共連続型有機高分子構造体の膜厚が２００ｎｍ以下であると、好適な空気相が得られうることから好ましい。
【００４８】
２相共連続型有機高分子構造体の比表面積は、０．０１〜１００ｍ２／ｇであることが好ましく、０．０１〜５０ｍ２／ｇであることがより好ましい。２相共連続型有機高分子構造体の比表面積が０．０１ｍ２／ｇ以上であると、物質拡散特性、輸送特性等に優れることから好ましい。一方、２相共連続型有機高分子構造体の比表面積が１００ｍ２／ｇ以下であると、機械的強度が優れることから好ましい。
【００４９】
＜２相共連続型シリカ−有機高分子複合構造体の製造方法＞
２相共連続型シリカ−有機高分子複合構造体の製造方法は、特に制限されず、公知の技術が適宜適用されうる。例えば、公知の方法により２相共連続型シリカ構造体を合成し、次いで、得られた２相共連続型シリカ構造体表面に有機高分子層を形成する方法が挙げられる。この際、前記得られた２相共連続型シリカ構造体がＱ１構造のケイ素原子、Ｑ２構造のケイ素原子、およびＱ３構造のケイ素原子の少なくとも１つを含む場合には、有機高分子層を形成する前に、シラノール基の少なくとも１つを修飾基で修飾してもよい。
【００５０】
一実施形態において、好ましい製造方法は、シリコン化合物をモリブデン化合物存在下で焼成して２相共連続型シリカ構造体を得る工程（１）と、前記２相共連続型シリカ構造体表面の少なくとも一部に有機高分子層を形成する工程（２）と、を含む。
【００５１】
［工程（１）］
工程（１）は、シリコン化合物をモリブデン化合物存在下で焼成して２相共連続型シリカ構造体を得る工程である。
【００５２】
（シリコン化合物）
シリコン化合物としては、特に制限されず、公知のものが使用されうる。シリコン化合物の具体例としては、シリカゲル、シリカナノ粒子、メソポーラスシリカ等の人工合成シリコン化合物；バイオシリカ等の天然シリコン化合物等が挙げられる。これらのうち、人工合成シリコン化合物を用いることが好ましく、シリカゲルを用いることがより好ましい。なお、シリコン化合物は、単独で用いても、２種以上を組み合わせて用いてもよい。
【００５３】
シリコン化合物の形状は、特に制限されず、例えば、球状、無定形、アスペクトのある構造体（ワイヤ、ファイバー、リボン、チューブなど）、シートなどを好適に用いることができる。
【００５４】
シリコン化合物の比表面積は、２相共連続型シリカ構造体を形成できるものであれば特に制限されないが、１０ｍ２／ｇ以上であることが好ましく、５０〜２０００ｍ２／ｇであることがより好ましい。シリコン化合物の比表面積が１０ｍ２／ｇ以上であると、好適に貫通孔を有する２相共連続型シリカ構造体を合成できることから好ましい。
【００５５】
また、シリコン化合物のサイズは特に制限されず、例えば、粒子状、バルク状などを好適に用いることができる。粒子状の場合は、平均粒径が１０００ｎｍ以上であることが好ましく、５０００〜１０００００ｎｍであることがより好ましい。シリコン化合物の平均粒径が１０００ｎｍ以上であると、好適に貫通孔をすることができることから好ましい。なお、本明細書において、「平均粒径」の値は、任意の１００個の粒子の粒径を透過型電子顕微鏡（ＴＥＭ）または走査型電子顕微鏡（ＳＥＭ）により得られたイメージから測定、算出された値を意味する。この際、「粒径」とは、粒子の輪郭線上の２点間の距離のうち、最大の長さを意味する。
【００５６】
（モリブデン化合物）
モリブデン化合物は、後述するように、シラノール基の脱水反応触媒としての機能を有する。
【００５７】
モリブデン化合物としては、特に制限されないが、酸化モリブデン、モリブデン金属が酸素との結合からなる酸根アニオン（ＭｏＯｘｎ−）を含有する化合物が挙げられる。
【００５８】
前記酸根アニオン（ＭｏＯｘｎ−）を含有する化合物としては、特に制限されないが、モリブデン酸、Ｈ３ＰＭｏ１２Ｏ４０、Ｈ３ＳｉＭｏ１２Ｏ４０、ＮＨ４Ｍｏ７Ｏ１２等が挙げられる。
【００５９】
上述のモリブデン化合物のうち、コストの観点から、酸化モリブデンを用いることが好ましい。また、上述のモリブデン化合物は、単独で用いても、２種以上を組み合わせて用いてもよい。
【００６０】
モリブデン化合物の使用量は、特に制限されないが、シリコン化合物の質量に対して、５〜７０質量％であることが好ましく、１０〜５０質量％であることがより好ましい。モリブデン化合物の使用量が５質量％以上であると、シラノール基の少ないシリカが得られうることから好ましい。一方、モリブデン化合物の使用量が７０質量％以下であると、２相共連続型シリカ−有機高分子複合構造体の機械的強度に優れることから好ましい。
【００６１】
（焼成）
シリコン化合物をモリブデン化合物存在下で焼成することにより、２相共連続型シリカ構造体を得ることができる。この際、得られるシリカ構造体は、好ましくはＱ４構造のケイ素原子を含むシリカであり、より好ましくは実質的にＱ４構造のケイ素原子からなるシリカであり、さらに好ましくはＱ４構造のケイ素原子からなるシリカである。
【００６２】
モリブデン化合物が存在下でシリコン化合物を焼成すると、得られるシリカの孔の表面にモリブデン化合物が付着膜を形成する。そして、このような付着膜を有するシリカをさらに高温で焼成すると、モリブデン化合物が昇華すると共に、シリカ中のシラノールの脱水反応が生じ、シラノール基の少ない、または存在しない２相共連続型シリカ構造体を合成することができる（フラックス法）。これにより、例えば、Ｑ４構造のケイ素原子は疎水性に優れることからシリカ表面に好適に有機高分子の層を形成することができ、また、形成されたシリカおよび有機高分子は高い密着力を有しうる。また、Ｑ４構造のケイ素原子に変換するために長時間での高温焼成が不要となるため、生産性、コスト性に優れる。
【００６３】
焼成における雰囲気は、特に制限されず、空気雰囲気、酸素雰囲気、窒素、アルゴン等の不活性雰囲気等が挙げられる。これらのうち、コストの観点から空気雰囲気であることが好ましい。
【００６４】
焼成温度は特に制限されないが、７５０℃以上であることが好ましく、８００〜１２００℃であることがより好ましく、９００〜１１００℃であることがさらに好ましい。焼成温度が７５０℃以上であると、モリブデン化合物の昇華を伴いながら好適に２相共連続型シリカ構造体を形成できることから好ましい。
【００６５】
焼成温度までの昇温にかける時間は、１〜１０時間であることが好ましい。また、焼成温度における保持時間は、５分〜２４時間であることが好ましい。
【００６６】
焼成方法としても特に制限されず、例えば、焼成炉等を使用することができる。
【００６７】
（２相共連続型シリカ構造体）
シリコン化合物をモリブデン化合物存在下で焼成して得られるシリカは、２相共連続構造を有する。なお、２相共連続構造（シリカ中のシラノール基の含有率、比表面積、シリカ骨格の厚み等）については、使用するシリコン化合物およびモリブデン化合物の種類、これらの使用量、焼成温度、焼成時間等を適宜調整することで、制御することができる。
【００６８】
なお、得られた２相共連続型シリカ構造体をアンモニア水溶液、水酸化ナトリウム水溶液で洗浄することにより、２相共連続型シリカ構造体中の表面のモリブデンを除去することができ、これによりモリブデン含有量を制御することができる。
【００６９】
なお、シリカ中のシラノール基が少ないほど疎水性に優れることから、後述する有機高分子層を好適に形成することができる。
【００７０】
［工程（２）］
工程（２）は、工程（１）で得られた２相共連続型シリカ構造体表面の少なくとも一部に有機高分子層を形成する工程である。
【００７１】
（有機高分子層の形成）
有機高分子層の形成方法については、特に制限されず、公知の方法を適宜採用することができる。
【００７２】
例えば、一実施形態において、工程（１）で得られた２相共連続型シリカ構造体と熱可塑性樹脂の溶液とを混合した溶媒を調製し、次いで溶媒を除去することで、２相共連続型シリカ構造体表面に有機高分子層を形成することができる。
【００７３】
また、一実施形態において、工程（１）で得られた２相共連続型シリカ構造体に、硬化性樹脂を溶媒に溶解した溶液を塗布、乾燥し、紫外線等で硬化することで、２相共連続型シリカ構造体表面に有機高分子層を形成することができる。
【００７４】
＜２相共連続型有機高分子構造体の製造方法＞
２相共連続型有機高分子構造体は、通常、上述の２相共連続型シリカ−有機高分子複合構造体のシリカを除去して得ることができる。すなわち、２相共連続型有機高分子構造体の製造方法は、２相共連続型シリカ−有機高分子複合構造体からシリカを除去する工程（３）を含む。
【００７５】
［工程（３）］
工程（３）は、２相共連続型シリカ−有機高分子複合構造体、好ましくは上述の工程（２）で得られた２相共連続型シリカ−有機高分子複合構造体からシリカを除去する工程である。
【００７６】
（シリカの除去方法）
シリカの除去方法としては、特に制限されず、シリカを溶解する公知の方法を適宜採用することができる。例えば、２相共連続型シリカ−有機高分子複合構造体をフッ化水素、フッ化水素の水溶液、水酸化ナトリウムなどアルカリ水溶液と接触させる方法が挙げられる。
【実施例】
【００７７】
以下、実施例を挙げて本発明を具体的に説明するが、本発明はこれらに限定されるものではない。
【００７８】
＜２相共連続型シリカ−有機高分子複合構造体の製造＞
［実施例１］
（工程（１））
フラックス法により２相共連続型シリカ構造体を合成した。
【００７９】
より詳細には、シリコン化合物であるシリカゲル（シリカゲル６０、球状、平均粒径４０〜５０μｍ、関東化学株式会社製）８ｇと、モリブデン化合物である酸化モリブデン（和光純薬工業株式会社製）２ｇとを乳鉢で混合し、混合物１０ｇを得た。得られた混合物１０ｇを焼成装置として、セラミック電気炉ＡＲＦ−１００Ｋ型（ＡＭＦ−２Ｐ型温度コントローラ付）（株式会社アサヒ理化製作所製）にて１０００℃で１時間焼成した。酸化モリブデンが殆ど昇華し、７．６ｇのシリカ構造体の粉末を得た。
【００８０】
形態観察装置ＶＥ−９８００（株式会社キーエンス製）を用いてＳＥＭ観察を行ったところ、得られたシリカ構造体は外表面から内部全体までに空洞トンネルが貫通し、シリカと空気の２相が互いに連続相となる２相共連続型構造であることを確認した（図１）。
【００８１】
また、２相共連続型シリカ構造体のケイ素原子の構造を評価した。より詳細には、ＪＮＭ−ＥＣＡ６００（日本電子株式会社製）を用いて、２９Ｓｉ  ＣＰ／ＭＡＳ  ＮＭＲ測定を行った。この際、ケミカルシフトのリファレンスは別途ＣＰ／ＭＡＳ法でポリジメチルシランを測定し、得られたピークを−３３．８ｐｐｍとした。その結果、８０〜１２０ｐｐｍまでの範囲内にＱ２、Ｑ３、Ｑ４由来のピークは観察されなかった。このことは、得られた２相共連続型シリカ構造体がＱ４構造のケイ素原子からなることを示す。より詳細には、２９Ｓｉ  ＣＰ／ＭＡＳ  ＮＭＲ測定においては、シリカがＱ２、Ｑ３構造に基づくケイ素原子を含む場合、すなわち、シラノール基を有する場合、シラノール基のプロトンのスピン転移によりシグナルが観測される。しかしながら、シリカがシラノール基を有さない場合、シラノール基のプロトンのスピン転移が起こらないため、Ｑ４構造を含めてシグナルは観測されなくなる。つまり、シラノール基を有さないＱ４結合からなるシリカは、２９Ｓｉ  ＣＰ／ＭＡＳ  ＮＭＲ測定ではピークが観察されないのである。なお、上述のシリコン化合物（シリカゲル）を用いて２９Ｓｉ  ＣＰ／ＭＡＳ  ＮＭＲ測定を行ったところ、得られたデータから、Ｑ３を主結合とするシリカゲルであることが確認された。
【００８２】
さらに、得られた２相共連続型シリカ構造体の比表面積を測定した。比表面積はＴｒｉｓ  ｓｔａｒ  ３０００型装置（マイクロメリティクス社製）を用い、ＢＥＴ法（窒素ガス吸着／脱着法）により測定した。また、ポアサイズ分布はポア体積分率対ポアサイズのプロットから見積もった。その結果、２相共連続型シリカ構造体のＢＥＴ表面積は１９ｍ２／ｇであった。上述のシリコン化合物（シリカゲル）のＢＥＴ表面積は７９７ｍ２／ｇであったことから、２相共連続型シリカ構造体は緻密な構成を有し、シリカ中にはミクロポアが存在しないことが示唆された。
【００８３】
また、得られた２相共連続型シリカ構造体の表面極性を水蒸気吸着測定試験により評価した。具体的には、ＢＥＬＳＯＲＰ−１８ＰＬＵＳ  ＨＴ（日本ベル株式会社製）を用い、２相共連続型シリカ構造体の水蒸気吸着測定を行った。その結果、２相共連続型シリカ構造体は水をほとんど吸着せず、表面極性が非常に低いことが確認された。なお、シリコン化合物（シリカゲル）について同様の試験を行ったところ、大量の水を吸着した。
【００８４】
さらに、得られた２相共連続型シリカ構造体中のモリブデンの分析を行った。エネルギー分散型Ｘ線分析（ＴＥＭ−ＥＤＳ分析）を行ったところ、モリブデンは２相共連続型シリカ構造体のシリカ表面およびシリカ内部に同時に存在していることが分かった。
【００８５】
また、得られた２相共連続型シリカ構造体中のモリブデンの含有量を測定した。より詳細には、蛍光Ｘ線測定装置ＺＳＸ１００ｅ（株式会社リガク製）を用いて蛍光Ｘ線定量評価を行った。得られたデータから、２相共連続型シリカ構造体中のモリブデン含有量は１．０質量％であった。
【００８６】
（工程（２））
０．５ｇのポリメタクリル酸メチル樹脂（Ｍｗ５５００００、融点＞１５０℃、和光純薬工業株式会社製）を１０ｍＬのクロロホルム（ＣＨＣｌ３）に溶解した。得られた溶液に、工程（１）で得られた２相共連続型シリカ構造体を１ｇ分散し、分散液を室温（２５℃）で１０時間静置し、クロロホルムを自然蒸発させた。その結果、２相共連続型シリカ構造体の表面にポリメタクリル酸メチル樹脂の層を有する２相共連続型シリカ−有機高分子複合構造体１．４８ｇを得た。
【００８７】
表面観察装置ＶＥ−９８００（株式会社キーエンス製）を用いて２相共連続型シリカ−有機高分子複合構造体のＳＥＭ観察を行ったところ、共連続構造を維持したまま、シリカの表面に厚みが１５〜２５ｎｍのポリメタクリル酸メチル樹脂層が形成されていることを確認した（図２Ａおよび図２Ｂ）。
【００８８】
［実施例２］
（工程（１））
実施例１と同様の方法で２相共連続型シリカ構造体を合成した。
【００８９】
（工程（２））
１ｇポリアクリロニトリル樹脂（Ｍｗ１５０００、和光純薬工業株式会社製試薬）を１０ｍLのジメチルスルホキシド（ＤＭＳＯ）に溶解した。得られた溶液に、工程（１）で得られた２相共連続型シリカ構造体を１ｇ分散し、分散液を８０℃で３時間撹拌した。撹拌しながら加熱によりＤＭＳＯを除去することで、２相共連続型シリカ構造体の表面にポリアクリロニトリル樹脂の層を有する２相共連続型シリカ−有機高分子複合構造体２ｇを得た。
【００９０】
実施例１と同様の方法でＳＥＭ観察を行ったところ、共連続構造を維持したまま、シリカの表面にポリアクリロニトリル樹脂層が形成されていることを確認した。
【００９１】
［比較例１］
実施例１の工程（１）と同様の方法で、２相共連続型シリカ構造体を合成した。
【００９２】
［評価］
実施例１および２で得られた２相共連続型シリカ−有機高分子複合構造体並びに比較例１で得られた２相共連続型シリカ構造体を用いて、機械的強度の評価を行った。
【００９３】
具体的には、粉末試料を少量とり、ＳＥＭ観察用の導電性テープ上でスパチュラを用いて１分間すり潰す操作を行った。次いで、ＳＥＭにより試料を観察した。
【００９４】
その結果、実施例１の２相共連続型シリカ−有機高分子複合構造体は、破砕がなく、優れた機械的強度を示すことが確認できた（図３ａ）。
【００９５】
実施例２の２相共連続型シリカ−有機高分子複合構造体についても、破砕がなく、優れた機械的強度を示すことが確認できた。
【００９６】
他方、比較例１の２相共連続型シリカ構造体については、破砕され、２相共連続の構造はほぼ崩れた（図３ｂ）。
【００９７】
以上の結果から、実施例１および２に係る２相共連続型シリカ−有機高分子複合構造体は機械的強度に優れることが示された。
【００９８】
＜２相共連続型有機高分子構造体の製造＞
［実施例３］
（工程（１）および（２））
実施例１と同様の方法で２相共連続型シリカ−有機高分子複合構造体を製造した。
【００９９】
（工程（３））
工程２で得られた２相共連続型シリカ−有機高分子複合構造体０．５ｇを、２０％のフッ化水素の水溶液中に５時間浸漬した。次いで、水洗浄を行い、乾燥することで、０．２３ｇの２相共連続型ポリメタクリル酸メチル構造体を得た。
【０１００】
実施例１と同様の方法でＳＥＭ観察を行ったところ、得られたポリメタクリル酸メチル樹脂構造体は２相共連続構造であり（図４ａ，ｂ）、ポリメタクリル酸メチル構造体の骨格構造が中空構造であることが確認された（図４ｃ）。
【０１０１】
また、実施例１と同様の方法で高倍率でのＳＥＭ観察を行ったところ、ポリメタクリル酸メチル樹脂の厚みは１５〜２５ｎｍであり、シリカを除去する前の２相共連続型シリカ−有機高分子複合構造体のポリメタクリル酸メチル樹脂層の厚みと一致していることが確認された（図４ｄ）。
【０１０２】
［合成例］
フラックス法により２相共連続型シリカ構造体を合成し、その構成を確認した。
【０１０３】
より詳細には、２ｇのモリブデン化合物であるリンモリブデン酸（Ｈ３ＰＭｏ１２Ｏ４０、和光純薬工業株式会社製）をエタノール１００ｍＬに溶解した。得られた溶液に、シリコン化合物であるシリカゲル（無定形、平均粒径４０〜５０μｍ、メルク株式会社製）８ｇを分散させ、混合物１０ｇ（固形分）を得た。得られた混合物１０ｇを焼成装置として、セラミック電気炉ＡＲＦ−１００Ｋ型（ＡＭＦ−２Ｐ型温度コントローラ付）（株式会社アサヒ理化製作所製）にて１０００℃で１時間焼成した。酸化モリブデンが殆ど昇華し、７．８ｇのシリカ構造体の粉末を得た。
【０１０４】
得られたシリカ構造体を、実施例１と同様の方法でＳＥＭ観察したところ、得られたシリカ構造体は外表面から内部全体までに空洞トンネルが貫通し、シリカと空気の２相が互いに連続相となる２相共連続型構造であることを確認した。
【０１０５】
また、２相共連続型シリカ構造体の化学結合を実施例１と同様の方法で評価したところ、Ｑ４結合からなる２相共連続型シリカ構造体であることが確認された。
【図１】
2016121042.tif 000003
【図２Ａ】
2016121042.tif 000004
【図２Ｂ】
2016121042.tif 000005
【図３】
2016121042.tif 000006
【図４Ａ】
2016121042.tif 000007
【図４Ｂ】
2016121042.tif 000008